(57)【特許請求の範囲】
【請求項１】
加硫されたゴム組成物によって形成されてなる伝動ベルトであって、
前記加硫されたゴム組成物の破断強度が２５〜３５ＭＰａであり、前記ゴム組成物には、エチレン・α−オレフィン共重合体を含むゴム成分と有機アンモニウムイオンにより有機化された有機化粘土鉱物とが配合されており、前記エチレン・α−オレフィン共重合体のエチレン含量が６０〜８５質量％であり、前記ゴム成分の１２５℃におけるムーニー粘度が１０〜５５であり、前記ゴム成分１００質量部に対して前記有機化粘土鉱物が６〜３０質量部配合されていることを特徴とする伝動ベルト。
【請求項２】
前記ゴム組成物には、カーボンブラックがさらに配合されており、該カーボンブラックが、前記ゴム成分１００質量部に対して３０〜１００質量部配合されている請求項１記載の伝動ベルト。
【請求項３】
前記ゴム組成物で圧縮層が形成されてなる請求項１又は２に記載の伝動ベルト。
【発明の詳細な説明】
【技術分野】
【０００１】
本発明は、伝動ベルトに関する。
【背景技術】
【０００２】
従来、耐熱性等の点で優れているエチレン・α−オレフィン共重合体を含むゴム成分と、有機化された粘土鉱物とを含むゴム組成物を用いて、ゴム成形体の破断強度、破断伸度などといった力学的特性を向上させることが知られている。
例えば、特許文献１では、ゴム成分としてのエチレン・α−オレフィン共重合体と、オクタデシルアミンで有機化されたモンモリロナイトと、エポキシ化合物とを含むゴム組成物を用いて、そのゴム組成物でなるゴム成形体の力学的特性を向上させることが提案されている。また、特許文献２では、エチレン・α−オレフィン共重合体を含むゴム成分と、オクタデシルアミンで有機化されたモンモリロナイトとを含むゴム組成物に、さらに加硫剤および加硫促進剤を加えることにより、そのゴム組成物でなるゴム成形体の力学的特性を向上させることが提案されている。さらには、特許文献３では、極性基を有するエチレン・α−オレフィン共重合体を含むゴム成分と、オクタデシルアミンで有機化されたモンモリロナイトとが配合されたゴム組成物を用いて、該ゴム組成物が架橋されてなるゴム成形体の力学的特性等を向上させることが提案されている。【０００３】
しかし、この種のゴム組成物は、その組成物で成形されたゴム成形体の破断強度、破断伸度という力学的特性を向上させ得るものではあるが、屈曲耐性という力学的特性を未だ十分に向上させ得るものではない。従って、ゴム成形体の破断強度、破断伸度に加え、屈曲耐性といった力学的特性をもさらに向上させ得るゴム組成物が要望されている。また、ゴム組成物が用いられてなるゴムベルトなどの成形体には、その屈曲耐性などの力学的特性の向上が要望されている。【０００４】
【特許文献１】日本国特開２００４−２５６７３０号公報
【特許文献２】日本国特開２０００−０８０２０７号公報
【特許文献３】日本国特開２０００−１５９９３７号公報
【発明の開示】
【発明が解決しようとする課題】
【０００５】
そこで、本発明は、上記問題点および要望に鑑み、成形体の力学的特性を顕著に向上させ得るゴム組成物を提供し、力学的特性に優れた伝動ベルトを提供することを課題とする。
【課題を解決するための手段】
【０００９】
本発明に係る伝動ベルトは、加硫されたゴム組成物によって形成されてなる伝動ベルトであって、前記加硫されたゴム組成物の破断強度が２５〜３５ＭＰａであり、前記ゴム組成物には、エチレン・α−オレフィン共重合体を含むゴム成分と有機アンモニウムイオンにより有機化された有機化粘土鉱物とが配合されており、前記エチレン・α−オレフィン共重合体のエチレン含量が６０〜８５質量％であり、前記ゴム成分の１２５℃におけるムーニー粘度が１０〜５５であり、前記ゴム成分１００質量部に対して前記有機化粘土鉱物が６〜３０質量部配合されていることを特徴とする。
【発明の効果】
【００１０】
以上のように、本発明においては、ゴム組成物によって形成される成形体の力学的特性を、従来のものに比べて顕著に向上させ得るという効果を奏する。したがって、本発明の伝動ベルトには、優れた力学的特性が付与され得る。
【図面の簡単な説明】
【００１１】
【図１】一実施形態のＶリブドベルトを示す断面図。
【図２】ベルト走行試験機を示す概略図。
【符号の説明】
【００１２】
１・・・Ｖリブドベルト
２・・・背面層（帆布）
３・・・接着層
４・・・抗張体（心線）
５・・・圧縮層
６・・・リブ
【発明を実施するための最良の形態】
【００１３】
以下、本発明の実施の形態について説明する。
【００１４】
本実施形態のゴム組成物は、エチレン・α−オレフィン共重合体を含むゴム成分と有機アンモニウムイオンにより有機化された有機化粘土鉱物とが配合されている。また、前記エチレン・α−オレフィン共重合体のエチレン含量が６０〜８５質量％であり、前記ゴムの１２５℃におけるムーニー粘度が１０〜５５であり、前記ゴム成分１００質量部に対して前記有機化粘土鉱物が６〜３０質量部配合されている。【００１５】
前記ゴム成分には前記エチレン・α−オレフィン共重合体の他、他のゴム成分が含まれ得る。前記ゴム成分に含まれている前記エチレン・α−オレフィン共重合体の量は４０〜１００質量％であることが好ましく、８０〜１００質量％であることがより好ましい。ゴム成分に占めるエチレン・α−オレフィン共重合体の割合が、４０質量％以上であることにより、低コストで耐熱性、耐候性に優れたゴム成形体になり得るという利点がある。また、１００質量％であることにより、低コストで耐熱性、耐候性により優れ、燃焼時等に有害物質を生じうるハロゲンをゴム成分中に含有させないという利点がある。従って、前記エチレン・α−オレフィン共重合体を含むゴム成分は、エチレン・α−オレフィン共重合体のみからなることがより好ましい。【００１６】
前記エチレン・α−オレフィン共重合体は、少なくともエチレンおよびα−オレフィンが共重合したものである。前記エチレン・α−オレフィン共重合体としては、例えば、エチレン・プロピレン共重合体、エチレン・プロピレン・ジエン共重合体、エチレン・オクテン共重合体、エチレン・ブテン共重合体などが挙げられる。なかでも、エチレン・プロピレン・ジエン共重合体（ＥＰＤＭ）が低コストでしかも加工性に優れ、架橋が容易であるという点で好適である。硫黄加硫速度が速く、加硫後にバランスがとれた物性を発揮させ得る点で、エチレン・プロピレン・エチリデンノルボルネン共重合体がより好適である。なお、前記ゴム組成物に含有されるエチレン・α−オレフィン共重合体は、１種類であってもよく、２種類以上が混合されていてもよい。【００１７】
前記エチレン・α−オレフィン共重合体の前記エチレン含量は６０〜８５質量％である。前記エチレン含量が６０質量％未満である場合、ゴムベルトなどのゴム成形体の力学的特性を、従来のゴム成形体に比べて顕著に向上できないおそれがある。また、エチレン含量が８５質量％を超える市販品の入手は困難であることから、本実施形態に係るゴム組成物の配合を、市販品を用いて容易に実施できるという点で、前記エチレン含量は、８５質量％以下であることが好ましい。
なお、複数種類のエチレン・α−オレフィン共重合体を本実施形態に係るゴム組成物に配合する場合においては、それぞれのエチレン含量を加重平均した値が６０〜８５質量％であればよく、例えば、エチレン含量５５質量％のエチレン・α−オレフィン共重合体と、エチレン含量８５質量％のエチレン・α−オレフィン共重合体とを等量混合して、平均７０質量％とさせる場合も本発明の意図する範囲である。
しかし、成形体の力学的特性をより確実に向上させうる点においては、含有される全てのエチレン・α−オレフィン共重合体が、エチレン含量６０〜８５質量％のいずれかであることが好ましい。【００１８】
前記エチレン含量は、前記エチレン・α−オレフィン共重合体の重合時の配合量によって調整できる。
なお、前記エチレン・α−オレフィン共重合体は市販のものを用いることができる。【００１９】
前記他のゴム成分としては、一般的に用いられるゴム、例えば、天然ゴム、ポリイソプレン、エポキシ化天然ゴム、スチレン−ブタジエン共重合体、ポリブタジエン、アクリロニトリル−ブタジエン共重合体、水素化アクリロニトリル−ブタジエン共重合体、ブチルゴム、クロロスルホン化ポリエチレン、アルキル化クロロスルホン化ポリエチレン、塩素化ポリエチレンなどを挙げることができ、これらは、単独、あるいは複数混合して本実施形態のゴム組成物に用いることができる。【００２０】
前記ゴム成分は、前記エチレン・α−オレフィン共重合体を含み、前記他のゴム成分をも含み得るものである。前記ゴム成分の１２５℃における前記ムーニー粘度は１０〜５５である。このムーニー粘度は、架橋前の前記ゴム成分を用いて測定したものである。前記ムーニー粘度が５５を超える場合、ゴムベルトなどのゴム成形体の力学的特性を顕著に向上できないおそれがある。また、市販品のゴムによって１０未満のムーニー粘度となるゴム成分を構成させることは困難であることから、材料入手が容易であるという点において、前記ゴム成分のムーニー粘度の値は、１０以上であることが好ましい。【００２１】
前記ムーニー粘度は、例えば、各ゴム成分の分子量を調整することによって調整できる。具体的には、ゴム成分を構成するゴムの分子量を大きくするとムーニー粘度を下げることができ、ゴム成分を構成するゴムの分子量を小さくするとムーニー粘度を下げることができる。【００２２】
前記ムーニー粘度は、粘度を表す指標として用いられ、ＪＩＳ  Ｋ６３００-１：２００１に規定された方法によって測定される値である。より具体的には、ローター形状はＬ、予熱時間は１分、ローターの回転時間は４分で測定される。ここで、ＭＬ１＋４（１２５℃）２５という表記においては、ＭはムーニーのＭ、Ｌはローター形状のＬ、（１＋４）は予熱時間の１分とローターの回転時間の４分、２５はムーニー粘度の値を表している。【００２３】
前記有機化粘土鉱物は有機アンモニウムイオンにより有機化された粘土鉱物である。前記有機化粘土鉱物としては、前記粘土鉱物に前記有機アンモニウムイオンを反応させて得られたものを挙げることができる。また、例えば、市販の有機化粘土鉱物を用いることもできる。【００２４】
前記有機化粘土鉱物が前記ゴム組成物に配合される量は、前記ゴム成分１００質量部に対して６〜３０質量部である。前記有機化粘土鉱物の量が前記ゴム成分１００質量部に対して６質量部未満である場合、ゴムベルトなどのゴム成形体の力学的特性を、従来のものに比べて顕著に向上できないおそれがあり、３０質量部を超える配合量とすると、ゴムベルトなどのゴム成形体の力学的特性を低下させるおそれがある。
前記有機化粘土鉱物が前記ゴム組成物に配合される量は、前記ゴム成分１００質量部に対して１０〜３０質量部であることが好ましい。前記有機化粘土鉱物の量が前記ゴム成分１００質量部に対して１０質量部以上であることにより、ゴムベルトなどのゴム成形体の力学的特性がより顕著に向上するという利点がある。
なお、前記有機化粘土鉱物の質量は、有機化される前の粘土鉱物の質量ではなく、有機化されたあとの有機化粘土鉱物の質量を表す。【００２５】
前記粘土鉱物としては、通常、層状構造を持つ層状粘土鉱物が挙げられる。該層状粘土鉱物は、粘土の主成分であり、該層状粘土鉱物としては、層状の結晶構造をもったケイ酸塩鉱物が例示される。ここで、層状の結晶構造としては、ケイ酸四面体層−アルミナ八面体層−ケイ酸四面体層の３層が積み重なっている構造が例示される。その単位層は厚さ約１ｎｍであり、単位層間隔は０．１〜１μｍであり、その構造は極めて薄い板状である。
前記層状粘土鉱物は、通常、アスペクト比の高い板状構造物である。アスペクト比の高い板状構造物を高分子組成物に分散させると、高分子組成物の耐熱性・難燃性・ガスバリア性・寸法安定性などの向上が見込まれる。【００２６】
前記層状粘土鉱物は、単位層の負電荷の密度や分布などの違いによりその特性が異なるものである。
また、前記層状粘土鉱物としては，粘土鉱物の層間を大きく開いて粘土鉱物を膨潤させることができるという点で、粘土鉱物の陽イオンの交換容量が５０〜２００ミリ当量（ｍｅｑ）／１００ｇであるものが好ましい。５０ミリ当量（ｍｅｑ）／１００ｇ以上であることにより、アンモニウムイオンが交換されやすく、粘土鉱物を容易に膨潤させ得るという利点がある。また、２００ミリ当量（ｍｅｑ）／１００ｇ以下であることにより、粘土鉱物の層間の結合力が強固となりにくく、粘土鉱物を容易に膨潤させ得るという利点がある。【００２７】
前記層状粘土鉱物としては、例えば、珪酸マグネシウムまたは珪酸アルミニウム等から構成される層状フィロ珪酸塩で、価数の小さなイオンで同形置換されて負に帯電しているものなどが挙げられる。また、層厚さが０．６〜２ｎｍで、一片の長さが２〜１，０００ｎｍの範囲のものも挙げられる。【００２８】
前記層状粘土鉱物としては、具体的には、モンモリロナイト、サポナイト、バイデライト、ノントロナイト、ヘクトライト、スティブンサイト等のスメクタイト系粘土鉱物やバーミキュライト、ハロイサイト、膨潤性マイカ、カオリナイトなどが例示され、こららは、前記ゴム組成物に単独、あるいは複数混合して配合されうる。これらは天然のものであっても、合成されたものであってもよい。なかでも分散性に優れる点からモンモリロナイトが好ましい。【００２９】
前記有機化粘土鉱物を有機化させるための有機アンモニウムイオンは、層状粘土鉱物の層間のアルカリ金属イオン、アルカリ土類金属イオン等と置き換わることにより、剪断力による層の剥離を容易にし、ゴム組成物中にあるゴム成分などの有機物との相溶性を向上させ得るものである。前記有機アンモニウムイオンは、分子中にアルキル鎖を有する、及び／又は、分子中のアルキル鎖の一部にカルボン酸が共有結合している構造を持つものであり、アンモニウムイオン基を有する有機物である。なお、ゴム組成物中にあるゴム成分などの有機物との相溶性をより向上させるという点で、アルキル鎖の炭素数は６以上が好ましい。【００３０】
前記有機アンモニウムイオンとしては、例えば、飽和有機アンモニウムイオンとして、ヘキシルアンモニウムイオン、オクチルアンモニウムイオン、２−エチルヘキシルアンモニウムイオン、ドデシルアンモニウムイオン、オクタデシルアンモニウムイオン、ジオクチルジメチルアンモニウムイオン、トリオクチルアンモニウムイオン、ジメチルジオクタデシルアンモニウムイオン、トリメチルオクタデシルアンモニウムイオン、ジメチルオクタデシルアンモニウムイオン、メチルオクタデシルアンモニウムイオン、トリメチルドデシルアンモニウムイオン、ジメチルドデシルアンモニウムイオン、メチルドデシルアンモニウムイオン、トリメチルヘキサデシルアンモニウムイオン、ジメチルヘキサデシルアンモニウムイオン、メチルヘキサデシルアンモニウムイオン、ジメチルステアリルベンジルアンモニウムイオン等が、また、不飽和有機アンモニウムイオンとして、１−ヘキセニルアンモニウムイオン、１−ドデセニルアンモニウムイオン、９−オクタデセニルアンモニウムイオン（オレイルアンモニウムイオン）、９，１２−オクタデカジエニルアンモニウムイオン（リノールアンモニウムイオン）、９，１２，１５−オクタデカトリエニルアンモニウムイオン（リノレイルアンモニウムイオン）、オレイルビス−（２−ヒドロキエチル）メチルアンモニウムイオン等が挙げられる。あるいは、これらが複数混合されたものが挙げられる。なかでも、ゴムベルトなどのゴム成形体の力学的特性を顕著に向上できるという点で、ジメチルジオクタデシルアンモニウムイオン、トリメチルオクタデシルアンモニウムイオンが好ましく、ジメチルジオクタデシルアンモニウムイオンがさらに好ましい。【００３１】
前記有機化粘土鉱物としては、有機化モンモリロナイトが好ましい。前記有機化モンモリロナイトとしては、例えば、ヘキシルアンモニウム処理モンモリロナイト、オクチルアンモニウム処理モンモリロナイト、２−エチルヘキシルアンモニウム処理モンモリロナイト、ドデシルアンモニウム処理モンモリロナイト、オクタデシルアンモニウム処理モンモリロナイト、ジオクチルジメチルアンモニウム処理モンモリロナイト、トリオクチルアンモニウム処理モンモリロナイト、ジメチルジオクタデシルアンモニウム処理モンモリロナイト、トリメチルオクタデシルアンモニウム処理モンモリロナイト、ジメチルオクタデシルアンモニウム処理モンモリロナイト、メチルオクタデシルアンモニウム処理モンモリロナイト、トリメチルドデシルアンモニウム処理モンモリロナイト、ジメチルドデシルアンモニウム処理モンモリロナイト、メチルドデシルアンモニウム処理モンモリロナイト、トリメチルヘキサデシルアンモニウム処理モンモリロナイト、ジメチルヘキサデシルアンモニウム処理モンモリロナイト、メチルヘキサデシルアンモニウム処理モンモリロナイト、ジメチルステアリルベンジルアンモニウム処理モンモリロナイト、オレイルビス−（２−ヒドロキエチル）メチルアンモニウム処理モンモリロナイト等を挙げることができ、これらは、単独、あるいは複数混合してゴム組成物に配合させることができる。なかでも、ゴムベルトなどのゴム成形体の力学的特性を顕著に向上できるという点で、ジメチルジオクタデシルアンモニウム処理モンモリロナイト、トリメチルオクタデシルアンモニウム処理モンモリロナイトが好ましく、ジメチルジオクタデシルアンモニウム処理モンモリロナイトがさらに好ましい。【００３２】
前記有機化粘土鉱物は、その有機物含量が２５〜４２質量％であることが好ましい。２５質量％以上であることにより、ゴム組成物中でより均一に分散しやすくなるという利点があり、４２質量％以下であることにより、ゴム組成物中でより均一に分散しやすくなるという利点がある。前記有機物含量は、次に示す熱重量測定によって求められる値である。なお、前記有機物含量は、粘土鉱物に反応させる有機アンモニウムイオンの量を変えることにより調整できる。
前記有機物含量は、熱重量測定によって求められ、具体的には、有機化粘土鉱物における有機物量（ナトリウムイオンと置換された有機物）を、熱重量分析装置（商品名「ＴＧ／ＤＴＡ−１１０」：セイコーインスツルルメンツ社製）で測定することによって求められる。測定条件は、リファレンス：アルミナ、測定温度範囲：２５〜６００℃、昇温速度：１０℃／分とする。なお、６００℃まで昇温後１０分間ホールドする。【００３３】
前記ゴム組成物には、本発明の効果を損ねない範囲において、一般的なゴム組成物に通常用いられる、加硫剤、加硫促進剤、加硫助剤、架橋助剤、無機充填材などの他、カーボンブラック、オイルなどの可塑剤、老化防止剤、加工助剤などを含有させることができる。【００３４】
前記加硫剤としては、硫黄系加硫剤や有機過酸化物系加硫剤などを用いることができる。硫黄系加硫剤としては、例えば、粉末イオウ、沈降性イオウ、高分散性イオウ、表面処理イオウ、不溶性イオウ、ジモルフォリンジサルファイド、アルキルフェノールジサルファイド等が挙げられる。有機過酸化物系加硫剤としては、例えば、ジ−ｔ−ブチルパーオキサイド、ジクミルパーオキサイド、ｔ−ブチルクミルパーオキサイド、１，１−ｔ−ブチルパーオキシ−３，３，５−トリメチルシクロヘキサン、２，５−ジメチル−２，５−ジ−（ｔ−ブチルパーオキシ）ヘキサン、２，５−ジメチル−２，５−ジ−ｔ−ブチルパーオキシ）ヘキシン−３、ビス（ｔ−ブチルパーオキシ−ジイソプロピル）ベンゼン、２，５−ジメチル−２，５−ジ（ベンゾイルパーオキシ）ヘキサン、ｔ−ブチルパーオキシベンゾエート、ｔ−ブチルパーオキシ−２−エチル−ヘキシルカーボネート等が挙げられる。【００３５】
前記加硫促進剤としては、例えば、ジチオカルバミン酸亜鉛系加硫促進剤としての、ペンタメチレンジチオカルバミン酸ピペリジン塩、ピペコリルジチオカルバミン酸ピペコリン塩、ジメチルジチオカルバミン酸亜鉛、ジエチルジチオカルバミン酸亜鉛、ジブチルジチオカルバミン酸亜鉛、Ｎ−エチル−Ｎ−フェニルジチオカルバミン酸亜鉛、Ｎ−ペンタメチレンジチオカルバミン酸亜鉛、ジベンジルジチオカルバミン酸亜鉛、ジエチルジチオカルバミン酸ナトリウム、ジブチルジチオカルバミン酸ナトリウム、ジメチルジチオカルバミン酸銅、ジメチルジチオカルバミン酸第２鉄、ジエチルジチオカルバミン酸テルル等を用いることができる。
また、チアゾール系、チウラム系、スルフェンアミド系のものを用いることができ、チアゾール系加硫促進剤としては、２−メルカプトベンゾチアゾール、２−メルカプトチアゾリン、ジベンドチアジル・ジスルフィド、２−メルカプトベンゾチアゾールの亜鉛塩などが例示され、前記チウラム系加硫促進剤としては、テトラメチルチウラム・モノスルフィド、テトラメチルチウラム・ジスルフィド、テトラエチルチウラム・ジスルフィド、Ｎ，Ｎ’−ジメチル−Ｎ，Ｎ’−ジフェニルチウラム・ジスルフィドなどが例示され、前記スルファミド系加硫促進剤としては、Ｎ−シクロヘキシル−２−ベンゾチアジルスルフェンアミド、Ｎ，Ｎ’−シクロヘキシル−２−ベンゾチアジルスルフェンアミドなどが例示される。
また、その他の加硫促進剤としてビスマレイミド、エチレンチオウレアなども例示される。これらの加硫促進剤は、単独であってもよく、２種類以上混合されていてもよい。【００３６】
前記加硫助剤としては、例えば、ステアリン酸などの脂肪酸、酸化亜鉛などの金属酸化物などを挙げることができる。【００３７】
前記架橋助剤としては、トリアリルシアヌレート、トリアリルイソシアヌレート、１，２−ポリブタジエン、不飽和カルボン酸の金属塩、オキシム類、グアニジン、トリメチロールプロパントリメタクリレート、エチレングリコールジメタクリレート、Ｎ−Ｎ’−ｍ−フェニレンビスマレイミドなどが例示される。【００３８】
前記無機充填材としては、水酸化アルミニウム、水酸化マグネシウム、水酸化カルシウム、水酸化亜鉛、ハイドロタルサイトなどが例示される。【００３９】
前記カーボンブラックとしては、例えば、一般呼称で分類されるＦＥＦ系、ＩＳＡＦ系、ＨＡＦ系等のゴム用カーボンブラックが挙げられる。前記カーボンブラックの前記ゴム組成物中の配合量としては、前記ゴム成分１００質量部に対して３０〜１００質量部であることが好ましい。３０〜１００質量部であることにより、架橋後の成形体の弾性率が適度に保たれるという利点がある。
このように、前記カーボンブラックを前記ゴム組成物中に配合することは、本実施形態のゴム組成物をゴムベルトに適用する場合に有利となる。カーボンブラックの配合によって、ゴムベルトなどのゴム成形体に用途に適した適度な硬さを付与することができるためである。ただし、その配合量が多すぎるとゴムベルトなどのゴム成形体が脆くなる傾向にある。【００４０】
前記ゴム組成物は、加硫成形した成形体の破断強度が２５〜３５ＭＰａであり、破断伸度が５５０〜７００％であるものが好ましい。前記破断強度および前記破断伸度は、実施例に記載された方法で測定される。【００４１】
前記ゴム組成物は、一般的な方法によって製造できる。具体的には、例えば、二軸押出機、ニーダー、バンバリーミキサーなどを用いて、所定の配合で上記に示した成分を含むゴム組成物を混練することにより製造できる。
また、このようにして製造したゴム組成物を、例えば、射出成形、押出成形、圧縮成形、真空成形、スラッシュ成形等により成形し、必要に応じて加硫処理し、各種成形体として用いることができる。【００４２】
なお、前記有機化粘土鉱物を粘土鉱物と有機アンモニウムイオンとで調製する場合は、例えば次のようにして有機化粘土鉱物を調製することができる。有機アンモニウムイオンと水と塩酸とが混合されている溶液に有機化される前の粘土鉱物を加え、加熱しながら所定時間撹拌する。過剰の水で洗浄しながら、吸引ろ過等により水分を除去して塊状物を得て、この塊状物を真空乾燥等により乾燥し、得られた塊状物をミキサー、ボールミル、振動ミル、ピンミル、ジェットミル、揺漬機等により粉砕処理し、所望の形状、大きさに調整し、有機化粘土鉱物を調製することができる。【００４３】
次に、本発明のゴムベルトについて説明する。【００４４】
ゴムベルトの種類としては、コンベヤベルトなどの搬送ベルト、Ｖリブドベルト、Ｖベルト、平ベルト、丸ベルトなどの伝動ベルト、を挙げることができる。これらのゴムベルトは、少なくとも一部が前記ゴム組成物を用いて形成されている。
【００４５】
ここで、さらに具体的に、本発明のゴムベルトの一実施形態として、圧縮層に前記ゴム組成物を用いたＶリブドベルトについて、図面を参照しながら説明する。【００４６】
図１には、ゴムベルトの一実施形態として、Ｖリブドベルト１の好ましい態様が示されている。【００４７】
本実施形態のＶリブドベルト１は、無端状に形成されており、ベルト断面は、図１に示すように内周側ほど狭幅となる台形に形成されたリブ６がベルトの幅方向に複数個（具体的には３個）内周側に連設された形態を成している。【００４８】
このＶリブドベルト１の内周側、すなわち、プーリに巻き掛けられた際に内側となる側には、内側のゴム層たる圧縮層５が形成され、該圧縮層５の外周側に接着層３が形成され、該接着層３の外周側にはＶリブドベルト１の最外層となる背面層２が形成されている。【００４９】
前記圧縮層５は、エチレン含量が６０〜８５質量％のエチレン・α−オレフィン共重合体を含む、１２５℃におけるムーニー粘度が１０〜５５であるゴム成分と、前記ゴム成分１００質量部に対して６〜３０質量部の有機化粘土鉱物とが配合されたゴム組成物で形成されている。また、前記接着層３には、厚さ方向中央部に補強等の目的で、抗張体として心線４が埋設されている。また、前記背面層２は、帆布を用いて形成されている。【００５０】
前記圧縮層５には、ベルト長手方向に連続する断面略Ｖ字状の溝が２条形成されており、該溝により互いに分離された３条のリブ６がベルト長手方向に延在された状態となるように形成されている。このリブ６は、内周側ほど狭幅となるように形成されている。【００５１】
前記圧縮層５には、短繊維が含まれ得るが、短繊維が含まれないことによりゴムベルトを製造するときの加工工程を短縮できるという点で、前記圧縮層５には短繊維が含まれていないことが好ましい。前記短繊維として挙げられるものとしては、例えば、長軸方向の長さが０．１〜８ｍｍ、太さに対する前記長さの比（Ｌ／Ｄ）の範囲が３０〜３００のものなどである。前記短繊維の材質としては、特に限定されるものではなく、分子中に脂肪族骨格を有するポリアミド、全芳香族ポリアミド系樹脂であるアラミド、アセタール化ポリビニルアルコール、ポリエステル等が挙げられる。【００５２】
前記接着層３は、通常、厚さ０．１〜１０ｍｍで形成されている。また、前記接着層３を形成しているゴム組成物としては、例えば、一般的にＶリブドベルトの接着層に用いられるゴム組成物が挙げられる。【００５３】
前記接着層３に用いられている前記心線４は、通常、横断面の直径が０．２〜５ｍｍの紐状体であり、ベルト長手方向に埋設されて用いられているものである。その材質による種類としては、特に限定されるものではなく、ポリエチレンテレフタレート、ポリエチレンナフタレートといったポリエステル、分子中に脂肪族骨格を有するポリアミド、全芳香族ポリアミド系樹脂であるアラミド、アセタール化ポリビニルアルコール等の合成繊維、ガラス繊維、スチールコード等が挙げられる。
前記心線４の太さに対する接着層３の厚さ割合の範囲としては、通常、（接着層の厚さ／心線の太さ）＝０．５〜２が挙げられる。
前記心線４としては、接着剤処理液によって処理され、接着剤が担持されたものを挙げることができる。なお、必ずしも接着剤処理液によって処理され、接着剤が担持されたものである必要はないが、心線４とゴム組成物との接着力をより大きくするため、前記心線４には接着剤が担持されていることが好ましい。【００５４】
前記接着剤としては、特に限定されるものではなく、例えば、レゾルシン−ホルマリン−ラテックス接着剤（以下、ＲＦＬ接着剤ともいう）を挙げることができる。前記ＲＦＬ接着剤は、一般的に比較的安価である点で好適である。【００５５】
前記ＲＦＬ接着剤は、通常、レゾルシンとホルマリンとをレゾルシン／ホルマリンのモル比１／３〜３／１にて塩基性触媒の存在下にて縮合させて、レゾルシン−ホルマリン樹脂（レゾルシン−ホルマリン初期縮合物、以下、ＲＦという）の５〜８０質量％濃度の水溶液を調製し、これとゴムラテックスとを混合することによって調製されたものである。ＲＦＬ接着剤において、固形分濃度は、特に限定されるものではなく、通常、１０〜５０質量％である。ゴムラテックスとしては、特に限定されるものではなく、ビニルピリジンスチレンブタジエン、ブタジエン、スチレンブタジエン、２，３−ジクロロブタジエン、クロロスルホン化ポリエチレン、アルキルクロロスルホン化ポリエチレン、これら共重合体の混合物等が好ましい。また、ビニルピリジンスチレンブタジエン、ブタジエン、スチレンブタジエンからなる群より選ばれた１種以上のゴムラテックスがさらに好ましい。積層し複数のＲＦＬ層を形成させたり、２種類以上のラテックスを混合させたりすることも可能である。また、好適なレゾルシン・ホルマリン混合物とラテックスとの質量比率としては、レゾルシン・ホルマリン混合物／ラテックス＝０．５〜０．１／１が挙げられる。【００５６】
また、例えば、前記心線４をＲＦＬ接着剤処理液によって処理する前に、前処理として、エポキシ化合物及び／又はイソシアネート化合物を含有する接着剤処理液で処理して、前記心線４に２層構造の接着剤を担持させることも可能である。
前記エポキシ化合物としては、例えば、エチレングリコール、グリセリン、ペンタエリスリトール等の多価アルコールやポリエチレングリコール等のポリアルキレングリコールと、エピクロルヒドリンのようなハロゲン含有エポキシ化合物との反応生成物が挙げられる。また、レゾルシン、ビス（４−ヒドロキシフェニル）ジメチルメタン、フェノール−ホルムアルデヒド樹脂、レゾルシン−ホルムアルデヒド樹脂等の多価フェノール類とハロゲン含有エポキシ化合物との反応生成物なども挙げられる。
前記イソシアネート化合物としては、例えば、４，４’−ジフェニルメタンジイソシアネート、トリレン２，４−ジイソシアネート、ポリメチレンポリフェニルジイソシアネート、ヘキサメチレンジイソシアネート、ポリアリールポリイソシアネート等が挙げられる。また、上記イソシアネートにフェノール類、第３級アルコール類、第２級アルコール類等のブロック化剤を反応させてポリイソシアネートのイソシアネート基をブロック化したブロック化ポリイソシアネートも挙げられる。【００５７】
さらに、例えば、２層構造の接着剤が担持された前記心線４を、その後接着されることとなる接着層３の組成と同じ組成を有する組成物の接着剤処理液で後処理して、前記心線４に３層構造の接着剤を担持させることも可能である。【００５８】
前記背面層２は、通常、厚さ０．１〜１ｍｍで形成されている。前記背面層２に用いられている前記帆布としては、例えば、糸を用いて、平織、綾織、朱子織等に製織した布を挙げることができる。その材質としては、特に限定されるものではなく、ポリエステル、綿、分子中に脂肪族骨格を有するポリアミド、全芳香族ポリアミド系樹脂であるアラミド、アセタール化ポリビニルアルコール、ポリエステル等が挙げられる。【００５９】
なお、前記背面層２は、前記帆布のみで形成されているものに限られない。また、前記背面層２としては、Ｖリブドベルトに用いられる一般的なゴム組成物を用いてシート状の未加硫ゴムシートを調製し、このゴムシートを加硫前の前記接着層３に当接させ、加硫することにより形成させたものも例示される。【００６０】
なお、本実施形態のＶリブドベルトの他にも、エチレン・α−オレフィン共重合体を含むゴム成分と有機アンモニウムイオンにより有機化された有機化粘土鉱物とが配合された前記ゴム組成物が、前記圧縮層５だけではなく、前記接着層３または前記背面層２に用いられて形成されている実施形態のＶリブドベルトもあり得る。一方、前記接着層３または前記背面層２にのみ前記ゴム組成物が用いられて形成されている実施形態もあり得る。
また、他の実施形態としては、例えば、前記圧縮層５、前記接着層３、前記背面層２の区別なく単一の前記ゴム組成物で一体化された層の中に前記心線４が配列されているＶリブドベルトが挙げられる。
また、例えば、心線２ではなく帆布が前記接着層３に埋設されたＶリブドベルトの実施形態も挙げられる。【００６１】
本実施形態のＶリブドベルトは、例えば、次のような方法で製造できる。まず、前記圧縮層５のゴム組成物を構成する各種成分を、ニーダー、バンバリーミキサー、ロール、二軸混練機などの一般的なゴムの混練手段にて混練して未加硫ゴム組成物とする。次に、この未加硫ゴム組成物を、カレンダーロールなどのシーティング手段によりシート化する。さらに、シート化した未加硫ゴム組成物を円筒金型上で、前記帆布、同様にしてシート化した前記接着層のゴムシート、および、抗張体などとともに積層する。続いて、加硫缶などを用いて架橋一体化させ筒型予備成形体を調製する。そして、筒型予備成形体に研削砥石などを用いて所定のリブを形成させた後に、所定リブ数に切り出す。
なお、ここでは詳述しないが、Ｖリブドベルトや、Ｖベルト、平ベルトなどといったゴムベルトにおける従来公知の技術事項を、本発明の効果が著しく損なわれない範囲において、本発明のゴムベルトにも採用することができる。
【実施例】
【００６２】
次に実施例を挙げて本発明をさらに詳しく説明するが、本発明はこれらに限定されるものではない。【００６３】
［実施例１］
（ゴム組成物の製造）
＜エチレン・α−オレフィン共重合体＞
エチレン・α−オレフィン共重合体としては、エチレン・プロピレン・ジエン共重合体（以下、ＥＰＤＭともいう）を用いた。なお、ジエンとしてエチリデンノルボルネン（以下、ＥＮＢともいう）を用いているＥＰＤＭを用いた。用いたエチレン・α−オレフィン共重合体の詳細を以下に示す。
・ＥＰＤＭ（ダウケミカル社製、商品名「ＮＯＲＤＥＬ  ＩＰ  ４７２５Ｐ」）
：１００質量部
エチレン含量７０質量％、ＥＮＢ含量５質量％、
ムーニー粘度ＭＬ１＋４（１２５℃）２５
＜有機化粘土鉱物＞
・有機化モンモリロナイト：１０質量部
ジメチルジオクタデシルアンモニウム処理モンモリロナイト
（ホージュン社製  商品名「エスベンＮＸ」）、有機物含量４１．８質量％
＜ゴム組成物中のその他の成分＞
・カーボンブラック（東海カーボン社製、商品名「シースト３」）：３０質量部
ＨＡＦ、算術平均粒子径２８ｎｍ
・オイル（サンオイル社製、商品名「サンパー２２８０」）：５質量部
・酸化亜鉛（堺化学工業社製、商品名「亜鉛華３種」）：５質量部
・ステアリン酸（日本油脂社製、商品名「ビーズステアリン酸椿」）：１質量部
・加硫促進剤（ジメチルジチオカルバミン酸亜鉛）：１質量部
（大内新興化学社製、商品名「ノクセラーＰＺ」）
・硫黄（鶴見化学工業社製、商品名「オイル硫黄」）：２質量部
上記のＥＰＤＭと、有機化粘土鉱物とを二軸押出機で混練合し、ロールによりシート出しした後、再び二軸押出機で混練りを行った。得られた混合物とその他の成分とをバンバリーミキサーを用いて混練して実施例１のゴム組成物を製造した。【００６４】
（Ｖリブドベルトの製造）
＜圧縮層用ゴム組成物の未加硫シートの作製＞
上記のようにして得られたゴム組成物をカレンダーロールによりシート成形し、厚さ０．８ｍｍの圧縮層用ゴム組成物の未加硫シートを調製した。【００６５】
＜接着層用ゴム組成物の未加硫シートの作製＞
下記の配合でバンバリーミキサーを用いて混練して接着層用ゴム組成物を作製し、さらに作製したゴム組成物を、カレンダーロールによりシート成形し、厚さ０．４ｍｍの接着層用ゴム組成物の未加硫シートを調製した。
・ＥＰＤＭ（三井化学社製、商品名「３０８５」、エチレン含量６２質量％
プロピレン含量３３．５質量％、ジエン含量４．５質量％）：１００質量部
・カーボンブラック（昭和キャボット社製、商品名「ＩＰ６００」）：５０質量部
・シリカ（トクヤマ社製、商品名「トクシールＧｕ」）：２０質量部
・パラフィンオイル（日本サン社製、商品名「サンフレックス２２８０」）：１０質量部
・加硫剤（日本油脂社製ＤＣＰ、商品名「パークミルＤ」）：２．５質量部
・加硫助剤（花王社製ステアリン酸）：１質量部
・加硫助剤（堺化学工業社製  酸化亜鉛）：５質量部
・粘着付与剤（日本ゼオン社製石油樹脂、商品名「クイントンＡ−１００」）：５質量部
・短繊維（綿粉）：２質量部【００６６】
＜ＲＦＬ接着組成物の調製＞
レゾルシン７．３１質量部とホルマリン（３７質量％）１０．７７質量部とを混合し、水酸化ナトリウム水溶液（固形分０．３３質量％）を加えて攪拌し、その後、水１６０．９１質量部加え、５時間熟成して、レゾルシン−ホルマリン樹脂（レゾルシン−ホルマリン初期縮合物、以下「ＲＦ」という、レゾルシン／ホルマリン比＝０．５）水溶液を作製した。
次いで、ＲＦ水溶液にクロロスルホン化ポリエチレンラテックス（固形分４０％）をＲＦ／ラテックス比＝０．２５（固形分量４５．２質量部）となるよう混合し、さらに、水を加えて固形分濃度２０％となるよう調整した後、１２時間熟成しつつ攪拌を行いＲＦＬ接着組成物の調製を行った。【００６７】
＜抗張体（心線）の作製＞
帝人社製のポリエステルコード（１０００デニール／２×３、上撚り９．５Ｔ／１０ｃｍ（Ｚ）、下撚り２．１９Ｔ／１０ｃｍ）を４，４’−ジフェニルメタンジイソシアネートのトルエン溶液（イソシアネート固形分２０質量％）に浸漬後、２４０℃×４０秒で熱風乾燥し、前処理を行った。この前処理後の心線を上記ＲＦＬ接着組成物に浸漬した後、２００℃×８０秒の熱風乾燥し、さらに、ＥＰＤＭ（三井化学社製、商品名「３０８５」、エチレン含量６２質量％、プロピレン含量３３．５質量％、ジエン含量４．５質量％）のトルエン溶液に浸漬し、６０℃×４０秒の熱風乾燥を行った。【００６８】
＜帆布＞
帆布としてポリエステル綿帆布［（広角に加工した時点での特性）糸の材質：ポリエステルと綿との混紡帆布；ポリエステルと綿との質量比  ５０：５０；糸構成  経糸：２０Ｓ／２（２０番手を２本よりあわせたものの意味）、緯糸：２０  Ｓ／２（２０番手を２本よりあわせたものの意味）；撚り数：経糸Ｓ撚り  ５９回／１０ｃｍ、緯糸：５９回／１０ｃｍ；織り方：平織り物を、経糸と緯糸との交差角度が、１２０°になるように加工；糸密度  経糸：８５本／５ｃｍ、緯糸：８５本／５ｃｍ］を用いた。【００６９】
表面が平滑な円筒状の成形ドラムの外周に、上記の帆布、上記の接着層用ゴム組成物の未加硫シートを巻きつけた後、上記の抗張体（心線）を螺旋状にスピニングした。さらにその上に上記の接着層用ゴム組成物の未加硫シートを積層し、最後に、上記の圧縮層用ゴム組成物の未加硫シートを４枚積層した。次いで、この積層体を加硫缶内に挿入し、内圧０．５９ＭＰａ、外圧０．８８ＭＰａ、温度１６５℃×３５分間の条件で蒸気加硫し、環状物を作製した。
この環状物を駆動ロールと従動ロールとでなる第１の駆動システムに取り付けて、走行させながら、研削砥石で幅１０ｍｍ当たり３本のリブを周方向に沿って形成し、この後、この環状物を駆動ロールと従動ロールとでなる第２の駆動システムに取り付けて、走行させながら裁断し、実施例１のＶリブドベルト（幅１０ｍｍ、周長１０００ｍｍ）を製造した。【００７０】
［実施例２］
圧縮層用ゴム組成物の有機化モンモリロナイトの配合量を２０質量部とした点以外は、実施例１と同様にして、実施例２のゴム組成物およびＶリブドベルトを製造した。【００７１】
［実施例３］
圧縮層用ゴム組成物の有機化モンモリロナイトの配合量を３０質量部とした点以外は、実施例１と同様にして、実施例３のゴム組成物およびＶリブドベルトを製造した。【００７２】
［実施例４］
圧縮層用ゴム組成物の有機化モンモリロナイトの配合量を６質量部とした点以外は、実施例１と同様にして、実施例４のゴム組成物およびＶリブドベルトを製造した。【００７３】
［実施例５］
圧縮層用ゴム組成物のＥＰＤＭをＪＳＲ社製、商品名「ＥＰ５１」｛エチレン含量６７質量％、ＥＮＢ含量５．８質量％、ムーニー粘度ＭＬ１＋４（１２５℃）２３｝とし、このＥＰＤＭと有機化モンモリロナイトとをバンバリーミキサーで混練りし、ロールによりシート出した後、二軸押出機で混練りした点以外は、実施例１と同様にして、実施例５のゴム組成物およびＶリブドベルトを製造した。【００７４】
［実施例６］
圧縮層用ゴム組成物のＥＰＤＭをＬＡＮＸＥＳＳ社製、商品名「ＢＵＮＡ  ＥＰ  Ｇ  ２４７０ＬＭ」｛エチレン含量６９質量％、ＥＮＢ含量４．２質量％、ムーニー粘度ＭＬ１＋４（１２５℃）２２｝とした点以外は、実施例５と同様にして、実施例６のゴム組成物およびＶリブドベルトを製造した。【００７５】
［実施例７］
圧縮層用ゴム組成物のＥＰＤＭをＤＳＭ社製、商品名「Ｋｅｌｔｏｎ  １４４６Ａ」｛エチレン含量６０質量％、ＥＮＢ含量６．６質量％、ムーニー粘度ＭＬ１＋４（１２５℃）１０｝とした点以外は、実施例４と同様にして、実施例７のゴム組成物およびＶリブドベルトを製造した。【００７６】
［実施例８］
圧縮層用ゴム組成物のＥＰＤＭをＤＳＭ社製、商品名「Ｋｅｌｔｏｎ  ５５０８」｛エチレン含量７０質量％、ＥＮＢ含量４．５質量％、ムーニー粘度ＭＬ１＋４（１２５℃）５５｝とした点以外は、実施例４と同様にして、実施例８のゴム組成物およびＶリブドベルトを製造した。【００７７】
［実施例９］
圧縮層用ゴム組成物のＥＰＤＭをダウケミカル社製、商品名「ＮＤＲ  ４８２０Ｐ」｛エチレン含量８５質量％、ＥＮＢ含量４．９質量％、ムーニー粘度ＭＬ１＋４（１２５℃）２１｝とした点以外は、実施例１と同様にして、実施例９のゴム組成物およびＶリブドベルトを製造した。【００７８】
［実施例１０］
圧縮層用ゴム組成物のＥＰＤＭをＬＡＮＸＥＳＳ社製、商品名「ＢＵＮＡ  ＥＰ  Ｇ  ６２５０」｛エチレン含量６２質量％、ＥＮＢ含量２．３質量％、ムーニー粘度ＭＬ１＋４（１２５℃）５５｝とした点以外は、実施例４と同様にして、実施例１０のゴム組成物およびＶリブドベルトを製造した。【００７９】
［実施例１１］
圧縮層用ゴム組成物の有機化モンモリロナイトをホージュン社製、商品名「エスベンＥ」｛トリメチルオクタデシルアンモニウム処理モンモリロナイト、有機物含量２５．６質量％｝１０質量部とした点以外は、実施例１と同様にして、実施例１１のゴム組成物およびＶリブドベルトを製造した。【００８０】
［参考例１２］
圧縮層用ゴム組成物のカーボンブラックの配合量を３０質量部に代えて７０質量部とした以外は、実施例１と同様にして、参考例１２のゴム組成物およびＶリブドベルトを製造した。
【００８１】
［参考例１３］
圧縮層用ゴム組成物のカーボンブラックの配合量を３０質量部に代えて１００質量部とした以外は、実施例１と同様にして、参考例１３のゴム組成物およびＶリブドベルトを製造した。
【００８２】
［実施例１４］
圧縮層用ゴム組成物のカーボンブラックの配合量を３０質量部に代えて１０質量部とした以外は、実施例１と同様にして、実施例１４のゴム組成物を製造した。【００８３】
［参考例１５］
圧縮層用ゴム組成物のカーボンブラックの配合量を３０質量部に代えて１１０質量部とした以外は、実施例１と同様にして、参考例１５のゴム組成物を製造した。
【００８４】
［実施例１６］
圧縮層用ゴム組成物にカーボンブラックを配合しなかったこと以外は、実施例１と同様にして、実施例１６のゴム組成物を製造した。【００８５】
［比較例１］
圧縮層用ゴム組成物の有機化モンモリロナイトを５質量部とした点以外は実施例１と同様にして、比較例１のゴム組成物およびＶリブドベルトを製造した。【００８６】
［比較例２］
圧縮層用ゴム組成物の有機化モンモリロナイト５０質量部とした点以外は実施例１と同様にして、比較例２のゴム組成物およびＶリブドベルトを製造した。【００８７】
［比較例３］
圧縮層用ゴム組成物の有機化モンモリロナイトを配合せず、カーボンブラックを７０質量部とした点以外は実施例１と同様にして、比較例３のゴム組成物およびＶリブドベルトを製造した。【００８８】
［比較例４］
圧縮層用ゴム組成物のＥＰＤＭをダウケミカル社製、商品名「Ｎｏｒｄｅｌ  ＩＰ  ４６４０」｛エチレン含量５５質量％、ＥＮＢ含量５質量％、ムーニー粘度ＭＬ１＋４（１２５℃）４０｝１００質量部とした点以外は実施例４と同様にして、比較例４のゴム組成物およびＶリブドベルトを製造した。【００８９】
［比較例５］
圧縮層用ゴム組成物のＥＰＤＭをＪＳＲ社製、商品名「ＥＰ５７ｃ」｛エチレン含量６６質量％、ＥＮＢ含量４．５質量％、ムーニー粘度ＭＬ１＋４（１２５℃）５８｝１００質量部とした点以外は実施例１と同様にして、比較例５のゴム組成物およびＶリブドベルトを製造した。【００９０】
［比較例６］
圧縮層用ゴム組成物のＥＰＤＭをダウケミカル社製、商品名「Ｎｏｒｄｅｌ  ＩＰ  ４５２０」｛エチレン含量５０質量％、ＥＮＢ含量４．９質量％、ムーニー粘度ＭＬ１＋４（１２５℃）２０｝１００質量部とした点以外は実施例１と同様にして、比較例６のゴム組成物およびＶリブドベルトを製造した。【００９１】
［比較例７］
圧縮層用ゴム組成物のＥＰＤＭをＬＡＮＸＥＳＳ社製、商品名「ＢＵＮＡ  ＥＰ  Ｔ  ６８６１」｛エチレン含量６０質量％、ＥＮＢ含量８．０質量％、ムーニー粘度ＭＬ１＋４（１２５℃）６０｝１００質量部とした点以外は実施例１と同様にして、比較例７のゴム組成物およびＶリブドベルトを製造した。【００９２】
［比較例８］
圧縮層用ゴム組成物のＥＰＤＭをＬＡＮＸＥＳＳ社製、商品名「ＢＵＮＡ  ＥＰ  Ｇ  ４６７０」｛エチレン含量７０質量％、ＥＮＢ含量４．７質量％、ムーニー粘度ＭＬ１＋４（１２５℃）５９｝１００質量部とした点以外は実施例１と同様にして、比較例７のゴム組成物およびＶリブドベルトを製造した。【００９３】
［比較例９］
圧縮層用ゴム組成物の有機化モンモリロナイトの配合量を１０質量部に代えて３５質量部とした点以外は実施例１と同様にして、比較例９のゴム組成物およびＶリブドベルトを製造した。【００９４】
（引張試験による破断強度、破断伸度）
各実施例、各参考例、各比較例で製造したゴム組成物を用いて加硫成形されたシートを作製した。
該シートを用いてＪＩＳ Ｋ６２５１に準じたダンベル状３号形の評価用サンプルを作製し、引張試験による破断強度（ＭＰａ）、破断伸度（％）を評価した。また、その破断強度（ＭＰａ）と破断伸度（％）との積である抗張積を算出した。試験機としては東洋精機社製「ストログラフＡＥ」を用いた。なお、評価用サンプルの加硫条件は実施例１のＶリブドベルトの製造時の加硫条件と同様とした。
また、引張試験は、ＪＩＳ Ｋ６２５１に準じて実施し、切断時引張応力（ＴＳb）の値を破断強度とし、切断時伸び（Ｅb）の値を破断伸度として評価を行った。
評価結果を表１に示す。
【００９５】
（デマッチャ屈曲試験による破断時屈曲回数）
各実施例、各参考例、各比較例で製造したゴム組成物を用いて評価用サンプルを作製し、ＪＩＳ Ｋ６２６０に準じて、ストローク６０〜８０ｍｍ、温度２３℃の条件下でデマッチャ屈曲試験による破断時屈曲回数を評価した。試験機としては上島製作所社製 ＦＴ−１５００ｓｅｒｉｅｓを用いた。なお、評価用サンプルの加硫条件は、実施例１のＶリブドベルトの製造時における加硫条件と同様とした。評価結果を表１に示す。
【００９６】
（ベルト走行試験による屈曲耐久時間の評価）
図２はＶリブドベルトの屈曲耐久性評価におけるベルト走行試験機の概略図である。このベルト走行試験機は、上下に配設されたプーリ径１２０ｍｍの大径のリブプーリ（上側が従動プーリ５１、下側が駆動プーリ５２）と、それらの上下方向の中間右方に配されたプーリ径７０ｍｍのアイドラープーリ５４と、その右方に配されたプーリ径５５ｍｍの小径のリブプーリ５３とで構成されている。アイドラープーリ５４は、ベルト巻き付け角度が９０°となるように配置されている。
各実施例、各参考例、各比較例で製造したＶリブドベルトを、リブ側が当接するように３つのリブプーリ５１〜５３に巻き掛け、ベルト背面が接触するようにアイドラープーリ５４に巻き掛け、８３４Ｎのセットウェイトが負荷されるようにリブプーリ５３を側方に引っ張り、１２０℃の条件下で、下側のリブプーリ５２を４９００ｒｐｍで回転させるベルト走行試験を行った。一定時間ごとに走行を停止し、ベルトのリブ表面を目視で観察し、割れが認められるまでの走行時間を屈曲耐久時間とした。評価結果を表１および表２に示す。
【００９７】
【表１】
0005415956.tif 000002
【００９８】
【表２】
0005415956.tif 000003
【００９９】
表１および表２から以下のことが認識できる。即ち、実施例のゴム組成物でなる成形体では、比較例のゴム組成物の場合と比較して、破断強度、破断伸度、破断時屈曲回数といった力学的特性が顕著に向上している。また、実施例のＶリブドベルトでは、比較例のＶリブドベルトと比較して、ベルト屈曲耐久時間という力学的特性が顕著に向上している。
【図１】
0005415956.tif 000004
【図２】
0005415956.tif 000005